"セルロース系材料とパラベン部分を含む少なくとも1種のポリマーとを含む物品。ポリマーが、ポリアクリレート、ポリメタクリレート、ポリアクリルアミド、ポリオレフィン、ポリエポキシ、ポリウレタンおよびポリ尿素の少なくとも1種を含む、請求項1に記載の物品。セルロース系材料が木材または紙である、請求項1に記載の物品。木質の厚板、電柱、枕木、船殻、木質の用具、玩具、模型、家具、ビヒクルまたはサービング皿である、請求項1に記載の物品。ポリマーが、式Iのモノマー:式中、R1、R2、R4およびR5はそれぞれ独立に、H、アルキル、アルケニルまたはアリールであり;R3はOHまたはSHであり;R6は結合、アルキレン、アルキレンアミノまたはアルキレンオキシ部分であり;Gは重合性部分であるから形成される反復単位を含む、請求項1に記載の物品。Gが、アクリレート、メタクリレート、アクリルアミド、エポキシ、イソシアネートまたはオレフィンを含む、請求項5に記載の物品。Gが式式中、R7はH、アルキル、アルケニル、アルキニル、アルコキシ、エステルまたはCNであり;R8はH、アルキル、アルケニル、アルキニル、アルコキシ、エステルまたはCNであり;R9は0~4回存在してよく、存在する場合、各R9は独立にハロ、CN、NO2、アルキル、アルケニルまたはアルキニルであり;R10はHまたはアルキルであるの基である、請求項5に記載の物品。R6がC1~C30アルキレンまたはポリアルキレンオキシ部分である、請求項5に記載の物品。R1、R2、R4およびR5がHである、請求項5に記載の物品。R6がポリアルキレンオキシ部分である、請求項5に記載の物品。R3がOHである、請求項5に記載の物品。Gが式の基である、請求項5に記載の物品。Gが式R1、R2、R4およびR5はHであり;R6はC1~C10アルキレンまたはC2~C10アルキレンオキシ部分であり;R7はHまたはC1~C4アルキルであるの基である、請求項5に記載の物品。Gが式R1、R2、R4およびR5はHであり;R6はC1~C10アルキレンまたはC2~C10アルキレンオキシ部分であり;R7はHまたはC1~C4アルキルであり;R8はHまたはC1~C4アルキルであるの基である、請求項5に記載の物品。R6がメチレン、エチレン、プロピレンまたはブチレンである、請求項12、13または14のいずれか一項に記載の物品。セルロース系材料を式Iのモノマーと接触させることと、式IのモノマーR1、R2、R4およびR5はそれぞれ独立に、H、アルキル、アルケニルまたはアリールであり;R3はOHまたはSHであり;R6は結合、アルキレンまたはアルキレンオキシ部分であり;Gは重合性部分であるを重合させることと、を含むセルロース系材料を保存する方法。Gが、アクリレート、メタクリレート、アクリルアミド、エポキシ、イソシアネートまたはオレフィンを含む、請求項16に記載の方法。Gが式式中、R7はH、アルキル、アルケニル、アルキニル、アルコキシ、エステルまたはCNであり;R8はH、アルキル、アルケニル、アルキニル、アルコキシ、エステルまたはCNであり;R9は0~4回存在してよく、存在する場合、各R9は独立にハロ、CN、NO2、アルキル、アルケニルまたはアルキニルであり;R10はHまたはアルキルであるの基である、請求項16に記載の方法。R6がC1~C30アルキレンまたはポリアルキレンオキシ部分である、請求項16に記載の方法。R6がポリアルキレンオキシ部分である、請求項16に記載の方法。R1、R2、R4およびR5がHである、請求項16に記載の方法。R3がOHである、請求項16に記載の方法。Gが式の基である、請求項16に記載の方法。Gが式R1、R2、R4およびR5はHであり;R6はC1~C10アルキレンまたはC2~C10アルキレンオキシ部分であり;R7はHまたはC1~C4アルキルであるの基である、請求項16に記載の方法。Gが式R1、R2、R4およびR5はHであり;R6はC1~C10アルキレンまたはC2~C10アルキレンオキシ部分であり;R7はHまたはC1~C4アルキルであり;R8はHまたはC1~C4アルキルであるの基である、請求項16に記載の方法。R6がメチレン、エチレン、プロピレンまたはブチレンである、請求項23、24または25のいずれか一項に記載の方法。前記セルロース系材料が木材または紙である、請求項16に記載の方法。前記セルロース系材料が、木質の厚板、電柱、枕木、船殻、木質の用具、玩具、模型、家具、ビヒクルまたはサービング皿である、請求項16に記載の方法。接触が、加圧法または変動加圧法を用いることを含む、請求項16に記載の方法。重合が、加熱、前記セルロース系材料の紫外線への暴露、熱開始剤の添加、または光化学開始剤の添加を含む、請求項16に記載の方法。熱または光化学開始剤が、アゾニトリル、過酸化アシル、アゾビスイソブチロニトリル、過酸化ラウロイル、過硫酸アンモニウム、過酸化ベンゾイル、2,2-ジメトキシ-2-フェニルアセトフェノン、2-ヒドロキシ-2-メチルプロピオフェノン、9,10-フェナントレンキノン、6-ヒドロキシ-2,4,5,7-テトラヨード-3-オキソ-3H-キサンテン-9-カルボニトリル、3-ブチル-2-[5-3,3-ジメチル-1-プロピル-1,3-ジヒドロ-インドール-2-イリデン-ペンタ-1,3-ジエニル]-1,1-ジメチル-1H-ベンゾ[e]インドリウムトリフェニルブチルボレートまたはH-Nu-IR815である、請求項30に記載の方法。接触が、セルロース系材料への式Iのモノマーの含浸を含む、請求項16に記載の方法。式Iのモノマーを重合させて、式IR1、R2、R4およびR5はそれぞれ独立に、H、アルキル、アルケニルまたはアリールであり;R3はOHまたはSHであり;R6は結合、アルキレンまたはアルキレンオキシ部分であり;Gは重合性部分であるのモノマーから形成される反復単位を含むポリマーを得ることと、セルロース系材料を前記ポリマーと接触させることと、を含むセルロース系材料を保存する方法。木材は、無数の用途において使用される至る所にある再生可能な天然資源である。構造材料structuralmaterialとして使用される場合、木材はその強度、耐久性ならびに昆虫、細菌および真菌による腐敗decayに対する耐性を向上させるためにしばしば保存剤で処理される。褐色腐敗真菌、白色腐敗真菌および軟腐敗真菌は、特に木材が湿っているdampまたは湿気を帯びているmoist場合、木質材料を急速に分解させるその能力について周知されている。様々な木材保存剤が開発されてきているが、多くは、ヒ素や銅など例えば、クロム化ヒ酸銅、銅アゾール、クエン酸銅、アンモニア性銅亜鉛ヒ酸塩ammoniacalcopperzincarsenate、アルカリ性第四級銅alkalkinecopperquaternary等の重金属成分を含んでいる。そうした毒性のある保存剤は、木材に施用するapplyのが困難なだけでなく、これらの保存剤は保存される木材から時間とともに浸出し、局所環境を汚染する可能性もある。木材から浸出する重金属が問題とならなくても、そうした処理木材の安全な廃棄が課題となる恐れがある。セルロース系材料のためのパラベン含有保存剤が提供される。本明細書で説明する保存剤は重金属を含まず、概ね低い毒性を示し、環境に優しいものである。これらの保存剤は、セルロース系材料、特に木材をベースとした材料に適合している。パラベン含有保存剤で処理されたセルロース系材料は、細菌や真菌による腐敗に対して耐性を示す。1つの態様によれば、セルロース系材料とパラベン部分を含む少なくとも1種のポリマーとを含む物品が提供される。セルロース系材料は木材または紙であってよい。いくつかの実施形態では、そのセルロース系材料は木材であり、その物品は厚板、電柱、枕木、船殻、用具、玩具、模型、家具、ビヒクルまたはサービング皿である。いくつかの実施形態では、そのポリマーは、ポリアクリレート、ポリメタクリレート、ポリオレフィン、ポリエポキシ、ポリウレタンまたはポリ尿素の少なくとも1種を含む。他の実施形態では、ポリマーは式I:式中、R1、R2、R4およびR5はそれぞれ独立に、H、アルキル、アルケニルまたはアリールであり;R3はOHまたはSHであり;R6は結合、アルキレン、アルキレンアミノまたはアルキレンオキシ部分であり;Gは重合性部分であるで表されるモノマーからの反復単位を含む。いくつかの実施形態では、式IのR6はC1~C30アルキレン部分、例えばメチレン、エチレン、プロピレンもしくはブチレン部分である、またはポリアルキレンオキシ部分である。いくつかの他の実施形態では、式IのR1、R2、R4およびR5は水素である。他の実施形態では、式IのR3はヒドロキシル基である。いくつかの実施形態では、式Iの部分Gはアクリレート、メタクリレート、アクリルアミド、エポキシ、イソシアネートまたはオレフィンを含む。他の実施形態では、部分Gは以下の式:式中、R7はH、アルキル、アルケニル、アルキニル、アルコキシ、エステルまたはCNであり;R8はH、アルキル、アルケニル、アルキニル、アルコキシ、エステルまたはCNであり;R9は0~4回存在してよく、存在する場合、各R9は独立にハロ、CN、NO2、アルキル、アルケニルまたはアルキニルであり;R10はHまたはアルキルであるのうちの1種で表される基である。他の態様によれば、セルロース系材料を保存する方法が提供され、この方法は、セルロース系材料を式Iのモノマーと接触させることと;式Iのモノマーを重合させることとを含む。すなわち、式Iのモノマーを、セルロース系材料と接触させながら、重合させる。1つの実施形態では、この方法は、加圧法または圧力変動法を用いてセルロース系材料を式Iのモノマーと接触させることを含む。他の実施形態では、この方法は、セルロース系材料に式Iのモノマーを含浸させることを含む。他の実施形態では、重合ステップは、加熱、セルロース系材料の紫外線への暴露、熱開始剤の添加、光化学開始剤の添加またはその組合せを含む。最後に、他の態様によれば、式Iのモノマーを重合させてポリマーを得ることと、セルロース系材料をこのポリマーと接触させることとを含むセルロース系材料を保存する方法が提供される。上記概要は例示に過ぎず、限定しようとするものではまったくない。例示的な態様に加えて、上述した実施形態および特徴、さらなる態様、実施形態および特徴は、以下の図面および詳細な説明を参照することによって明らかとなろう。以下の詳細な説明において、本明細書の一部を形成する添付の図面を参照する。これらの図面において、文脈により別段に示されない限り、同様の記号は典型的に同様の成分を特定する。詳細な説明に記載されている例示的実施形態、図面および特許請求の範囲は、限定することを意味するものではない。本明細書で示す主題の趣旨または範囲を逸脱することなく、他の実施形態を利用することができ、他の変更を加えることができる。本技術を、本明細書を通して示されるようないくつかの定義を用いて本明細書で説明する。要素の説明の文脈における特に以下の特許請求の範囲の文脈におけるa、anおよびtheという用語ならびに同様の指示対象referentの使用は、本明細書での別段の表示のない限り、または文脈に明らかに矛盾しない限り、単数形と複数形の両方を包含すると解釈されるべきである。本明細書で用いる約aboutを当業者は理解していようが、これは、用いられている文脈に応じてある程度変わることになる。それが用いられている文脈を前提として、当業者に明白ではないその用語の使用がある場合、約aboutはその特定の用語の最大で±10を意味するものとする。アルキル基は、置換されていても置換されていなくてもよい直鎖および分枝鎖アルキル基を含む。いくつかの実施形態では、アルキル基は1~30個の炭素原子、1~24個の炭素、1~18個の炭素、1~12個の炭素、1~8個の炭素を有する、または、いくつかの実施形態では、1~6個または1、2、3、4もしくは5個の炭素原子を有する。直鎖アルキル基の例には、メチル、エチル、n-プロピル、n-ブチル、n-ペンチル、n-ヘキシル、n-ヘプチルおよびn-オクチル基などの基が含まれる。分枝状アルキル基の例には、これらに限定されないが、イソプロピル、イソ-ブチル、sec-ブチル、tert-ブチル、ネオペンチル、イソペンチルおよび2,2-ジメチルプロピル基が含まれる。シクロアルキル基は環状アルキル基である。いくつかの実施形態では、シクロアルキル基は3~30個の炭素原子を有する。いくつかの実施形態では、シクロアルキル基は3~10個または3~7個の環員を有し、他の実施形態では、環炭素原子の数は3~5個、3~6個または5、6もしくは7個の範囲である。シクロアルキル基はさらに単環式、二環式および多環式環系を含む。単環式基には、例えばシクロプロピル、シクロブチル、シクロペンチル、シクロヘキシルおよびシクロヘプチル基が含まれる。二環式および多環式シクロアルキル基には、橋かけ環または縮合環、例えば、これらに限定されないが、ビシクロ[3.2.1]オクタン、デカリニルなどが含まれる。シクロアルキル基には、直鎖または分枝鎖アルキル基で置換された環が含まれる。いくつかの実施形態では、シクロアルキル基は置換されたシクロアルキル基である。代表的な置換アルキル基は、これらに限定されないが、本明細書で挙げるものなどの置換基でモノ-、ジ-またはトリ-置換されているなどのように、モノ置換されていても、2回以上置換されていてもよい。アルケニル基には、2個の炭素原子間に少なくとも1つの二重結合が存在することを除いて上記に定義した通りである直鎖および分枝鎖アルキル基が含まれる。いくつかの実施形態では、アルケニル基は2~30個の炭素原子、典型的には2~10個の炭素、または、いくつかの実施形態では、2~8個、2~6個もしくは2~4個の炭素原子を有する。例には、これらに限定されないが、とりわけ、ビニル、アリル、-CH=CHCH3、-CH=CCH32、-CCH3=CH2、-CCH3=CHCH3、-CCH2CH3=CH2が含まれる。代表的な置換アルケニル基は、これらに限定されないが、本明細書で挙げるものなどの置換基でモノ-、ジ-またはトリ-置換されているなどのように、モノ置換されていても、2回以上置換されていてもよい。アルキニル基には、2個の炭素原子の間に少なくとも1つの三重結合が存在することを除いて上記に定義した通りである直鎖および分枝鎖アルキル基が含まれる。いくつかの実施形態では、アルキニル基は2~30個の炭素原子、典型的には2~10個の炭素、または、いくつかの実施形態では、2~8個、2~6個もしくは2~4個の炭素原子を有する。例には、これらに限定されないが、とりわけ、-C≡CH、-CH≡CCH3、-CH2C≡CH、-CHCH3C≡CH、-CH2C≡CCH3、-CHCH2CH3C≡CHが含まれる。代表的な置換アルキニル基は、これらに限定されないが、本明細書で挙げるものなどの置換基でモノ-、ジ-またはトリ-置換されているなどのように、モノ置換されていても、2回以上置換されていてもよい。アリール基は、ヘテロ原子を含まない6~14個の炭素の環状芳香族炭化水素である。本明細書でのアリール基は単環式、二環式および三環式環系を含む。したがって、アリール基には、これらに限定されないが、フェニル、アズレニル、ヘプタレニル、ビフェニル、フルオレニル、フェナントレニル、アントラセニル、インデニル、インダニル、ペンタレニルおよびナフチル基が含まれる。いくつかの実施形態では、アリール基は、この基の環部分中に6~12個、さらには6~10個の炭素原子を含む。いくつかの実施形態では、アリール基はフェニルまたはナフチルである。アリール基という語句は、縮合芳香族-脂肪族環系など例えば、インダニル、テトラヒドロナフチルなどの縮合環を含む基を含む。アリール基は、置換されていなくても、本明細書で示すものなどの置換基でモノ置換されていても、2回以上置換されていてもよい。アルコキシ基は、水素原子との結合が上記に定義したようなアルキル基の炭素原子との結合で置き換えられているヒドロキシル基-OHである。直鎖状アルコキシ基の例には、これらに限定されないが、メトキシ、エトキシ、プロポキシ、ブトキシ、ペントキシ、ヘキソキシなどが含まれる。分枝状アルコキシ基の例には、これらに限定されないが、イソプロポキシ、sec-ブトキシ、tert-ブトキシ、イソペントキシ、イソヘキソキシなどが含まれる。代表的な置換アルコキシ基は、本明細書で示すものなどの置換基で1回または複数回置換されていてよい。単独かまたは他の置換基の一部としてのアルキレン、シクロアルキレン、アルケニレン、アルキニレンおよびアリーレンという用語は、それぞれアルキル、シクロアルキル、アルケニル、アルキニルまたはアリール基から誘導される二価の基を意味する。アルキレン、シクロアルキレン、アルケニレン、アルキニレンおよびアリーレン基は置換されていても置換されていなくてもよい。アルキレン、シクロアルキレン、アルケニレン、アルキニレンおよびアリーレン基の例には、これらに限定されないが、-CH2CH2CH2CH2-、-CH=CHCH2CH2-、シクロヘキシレンすなわち、-C6H10-、フェニレンすなわち、-C6H4-、ナフタレンすなわち、-C10H6-、-CH2-CH2-O-CH2CH2-および-CH2-S-CH2-CH2-NH-CH2-が含まれる。アルキレン、シクロアルキレン、ヘテロアルキレン、アルケニレン、アルキニレンおよびアリーレン基については、その基の配向は示されていない。N、OまたはSなどのヘテロ原子で置換されたアルキレン基について、ヘテロ原子は、その鎖末端のいずれかを占めてももしくはその両方を占めてもよい、またはその鎖の内部にあってもよい。アルキレンオキシという用語は、少なくとも1個の酸素原子を含む置換アルキレン基である。1個または複数の酸素原子は、その鎖末端のいずれかを占めてももしくはその両方を占めてもよい、またはその鎖の内部にあってもよい。いくつかの実施形態では、アルキレンオキシ基はC1~C30アルキレンオキシ基、例えば-CH2CH2O-、-CH2CH2O2-、-CH2CHCH3O-などである。アルキレンオキシ基は置換されていても置換されていなくてもよい。他の実施形態では、アルキレンオキシ基はポリアルキレンオキシ基である。ポリアルキレンオキシ基の例には、ポリアルキレングリコールから誘導される二価の基、例えば-CH2CH2On-nは1~1,000,000の整数であるで例示されるようなポリエチレングリコールから誘導される二価の基が含まれる。アルキレンアミノという用語は、少なくとも1つのアミノ基を含む置換アルキレン基である。1つまたは複数のアミノ基は、その鎖末端のいずれかを占めてももしくはその両方を占めてもよい、またはその鎖の内部にあってもよい。いくつかの実施形態では、アルキレンアミノ基はC1~C30アルキレンアミノ基、例えば-CH2CH2NH-、-CH2CHCH3NH-などである。アルキレンアミン基は置換されていても置換されていなくてもよい。本明細書で用いるエステルという用語は-COOR基を指し、ここで、Rは、本明細書で定義するような置換もしくは非置換アルキル、シクロアルキル、アルケニル、アルキニル、アリールまたはアラルキル基である。本明細書で用いるアミンまたはアミノという用語は-NHRおよび-NRR’基を指し、ここで、RおよびR’は独立に、水素、または本明細書で定義するような置換もしくは非置換アルキル、アルケニル、アルキニル、シクロアルキルまたはアリール基である。アミノ基の例には、-NH2、メチルアミノ、ジメチルアミノ、エチルアミノ、ジエチルアミノ、プロピルアミノ、イソプロピルアミノ、フェニルアミノ、ベンジルアミノなどが含まれる。チオールまたはメルカプトという用語は-SH基を指し、スルフィドという用語は-SR基を指し、ここで、Rは本明細書で定義するような置換もしくは非置換アルキル、シクロアルキル、アルケニル、アルキニルまたはアリール基である。ヒドロキシルという用語は、-OH基を指す。ハロまたはハロゲンという用語は、-F、-Cl、-Brおよび-I基を指す。シアノまたはニトリルという用語は、-CN基を指す。ペルオキシドという用語は、-O-O-基を指す。アシルという用語は-COR基を指し、ここで、Rは本明細書で定義するような置換もしくは非置換アルキル、シクロアルキル、アルケニル、アルキニルまたはアリール基である。アゾニトリルという用語は、重合反応を開始させるのに使用されるアゾ基、-N=N-と少なくとも1つのニトリル基の両方を含む化合物を指す。アゾニトリルの非限定的な例には、アゾビスイソブチロニトリルAIBN、4,4-アゾビス4-シアノ吉草酸およびアゾビスシクロヘキサンカルボニトリルABCNが含まれる。カルボニルという用語は、C=O置換基を表すのに用いられる。オキソという用語は、カルボニル中の二重結合酸素を指す。置換されたているは、例えば低級アルキルハロアルキル、ヒドロキシアルキル、アミノアルキルなどの置換低級アルキルを含む、アリール置換アリールを含む、アシル、ハロゲン、ヒドロキシ、アミノ、アルコキシ、アルキルアミノ、アシルアミノ、チオアミド、アシルオキシ、アリールオキシ、アリールオキシアルキル、カルボキシ、チオール、スルフィド、スルホニル、オキソ、飽和環状炭化水素と不飽和環状炭化水素の両方例えば、シクロアルキル、シクロアルケニル、シクロヘテロアルキルなどの1つまたは複数の置換基をさらに含む本明細書で説明するような化学基を指す。これらの基は、アルキル、アルケニル、アルキニル、アリール、シクロヘテロアルキル、アルキレン、アルケニレン、アルキニレン、アリーレン、ヘテロ部分の任意の炭素または置換基と結合していてよい。さらに、置換基は、炭素鎖自体から懸垂していてもそれと一体となっていてもよい。一般にパラベンと称されるパラ-ヒドロキシ安息香酸のエステルは、殺菌剤および殺真菌剤として作用する抗菌特性を一般に有する有機分子の部類である。パラベンは、典型的には、低い刺激性および感作性を有しており、非毒性物質であると考えられている。したがって、これらには、シャンプー、モイスチャライザー、ジェル、練り歯磨き、メーキャップ、スキンケア製品などを含む幅広い用途の消費者製品が見出される。パラベンの一般構造はヒドロキシベンゾエート部分またはその塩形態を含み、以下に示される。その広範な使用のため、多くのパラベンが、工業規模で合成的に製造されており、低コストで入手可能である。本技術は、一般に、パラベン含有モノマーおよびポリマーでセルロース系材料を保存する方法、ならびにそうしたパラベン含有モノマーおよびポリマーで保存されたセルロース系物品を対象とする。パラベン含有モノマーおよびポリマーは、細菌および真菌を含む微生物による分解に対してセルロース系材料を保護する強力な能力を特徴とする。1つの態様では、セルロース系材料のためのパラベン含有保存剤が提供される。パラベン含有保存剤は、パラベン部分を含有するポリマー性保存剤パラベン含有ポリマーならびに重合することができるパラベン部分を含有するモノマー性保存剤パラベン含有モノマーを含む。いずれの場合においても、パラベン含有保存剤は、木材または紙などの材料を分解から保護する。以下により完全に示すように、様々な種類のパラベン含有ポリマーを、パラベン含有モノマーの重合により調製することができる。モノマー性またはポリマー性のパラベン含有保存剤は、様々な方法を用いてセルロース系材料に施用することができる。パラベン含有モノマーの場合、モノマーをセルロース系材料に施用し、次いでセルロース系材料と接触させながら重合させることができる。木材または紙などの任意のセルロース系材料を、本明細書で説明するパラベン含有保存剤で処理することができる。木材が保存される場合、木材は、これらに限定されないが、板材典型的に厚板、ボード、ビーム、合板、シート、パーチクルボード、圧締ボードpressedboardなど、木質繊維、木材粒子、木材チップ、砕木、木粉woodflour、木フレーク、木材単板woodveneer、木質積層板woodlaminate、おがくずなどを含む様々な形態であってよい。もちろん、木質の厚板、柱例えば、電柱、枕木、船殻、木質の用具例えば、スプーン、台所用品例えば、木質のサービング皿、玩具および模型、家具、ビヒクルの部品などの無数の物品を、パラベン保存剤で処理した木材から作製することができる。1つの態様では、セルロース系材料とパラベン部分を含む少なくとも1種のポリマーとを含む物品が提供される。ポリマーはパラベン含有モノマーの重合によって調製することができる。重合で形成されるポリマーの種類は、重合したパラベン含有モノマーの同一性に依存することになる。例えば、パラベン含有モノマーがビニル基を含む場合、そうしたモノマーを重合させてパラベン部分を含むポリオレフィンを提供することができる。パラベン部分を含むことができるポリマーの非限定的な例には:ポリアクリレート、ポリメタクリレート、ポリアクリルアミド、ポリオレフィン、ポリエポキシ、ポリウレタンおよびポリ尿素が含まれる。さらに、パラベン含有モノマーを、1種または複数の非パラベン含有モノマーと共重合してパラベン部分を含むコポリマーを提供することができる。例えば、ビニル基を含むパラベン含有モノマーを、スチレン、ブタジエンまたは塩化ビニルなどの他のビニルモノマーと共重合させることができる。いくつかの実施形態では、ポリマーは式I:式中、R1、R2、R4およびR5はそれぞれ独立に、H、アルキル、アルケニルまたはアリールであり;R3はOHまたはSHであり;R6は結合、アルキレン、アルキレンアミノまたはアルキレンオキシ部分であり;Gは重合性部分であるで表されるモノマーから形成される反復単位を含む。ポリマーは、式Iで表される2種以上の任意のモノマーの混合物を含むことができる。したがって、いくつかの実施形態では、そのポリマーは式Iのモノマーをもとにしたホモポリマーであり、他の実施形態では、そのポリマーは式Iの異なるモノマーをもとにしたコポリマーである。式Iにおいて、R6は、重合性部分Gを、ヒドロキシベンゾエートまたはメルカプトベンゾエート部分と連結する基である。R6はアルキレン、アルキレンアミノまたはアルキレンオキシ部分であってよい。いくつかの実施形態では、R6は、メチレン、エチレン、プロピレンまたはブチレン基などのC1~C30アルキレン部分である。いくつかの実施形態では、R6はポリアルキレンオキシ部分などのアルキレンオキシ部分である。この関連で、連結基R6は、ポリエチレングリコールPEGおよび/またはポリプロピレングリコール連結基などのオリゴマー性またはポリマー性連結基であってよい。いくつかの実施形態において、式Iのモノマーは1,4-ジ置換芳香族環を含む、すなわち、R1、R2、R4およびR5は水素である。他の実施形態では、R3はヒドロキシル基である。他の実施形態では、R1、R2、R4およびR5は水素であり、R3はヒドロキシル基である。式Iにおいて、G基は重合性部分である。重合性部分という用語は、反応してポリマーを形成する部分を意味する。例えば、重合性部分がオレフィン部分を含む場合、そうした部分は重合してポリオレフィンを形成することができる。重合性部分がアクリレートまたはメタクリレート部分を含む場合、そうした部分は重合して対応するポリアクリレートまたはポリメタクリレートを形成することができる。同様に、重合性部分は、ポリアクリルアミド、ポリエポキシ、ポリウレタン、ポリ尿素、ポリエステル等を提供するような、アクリルアミド、エポキシド、アルコール、アミン、カルボン酸、カルボン酸ハライド、エステル、イソシアネートなどであってよい。他の実施形態では、式IのG基は以下の基:式中、R7はH、アルキル、アルケニル、アルキニル、アルコキシ、エステルまたはCNであり;R8はH、アルキル、アルケニル、アルキニル、アルコキシ、エステルまたはCNであり;R9は0~4回存在してよく、存在する場合、各R9は独立にハロ、CN、NO2、アルキル、アルケニルまたはアルキニルであり;R10はHまたはアルキルであるのうちの1種で表される。上記重合性基を含むモノマーを用いて、そのそれぞれがパラベン部分を含むポリアクリレート、ポリメタクリレート、ポリシアノアクリレート、ポリシアノアクリレート、ポリアクリルアミド、ポリメタクリルアミド、ポリスチレンおよびその誘導体を調製することができる。他の実施形態では、式Iの部分Gは以下の構造:で表されるスチリル基である。そうしたモノマーの重合によってパラベン部分を含むポリスチレンが提供される。他の実施形態では、式Iのモノマーは以下の構造:式中、R1、R2、R4およびR5はHであり;R6はC1~C10アルキレンまたはC2~C10アルキレンオキシ部分であり;R7はH、アルキル、アルケニル、アルキニル、アルコキシ、エステルまたはCNであるで表されるアクリレートまたはメタクリレート部分Gを含む。そうしたモノマーの重合によってパラベン部分を含むポリアクリレートまたはポリメタクリレートが提供される。他の実施形態では、式Iのモノマーは以下の構造:R1、R2、R4およびR5はHであり;R6はC1~C10アルキレンまたはC2~C10アルキレンオキシ部分であり;R7はH、C1~C4アルキル、C1~C4アルケニル、C1~C4アルキニル、C1~C4アルコキシ、エステルまたはCNであり;R8はH、C1~C4アルキル、C1~C4アルケニル、C1~C4アルキニル、C1~C4アルコキシ、エステルまたはCNであるで表されるアクリルアミドまたはメタクリルアミド部分Gを含む。そうしたモノマーの重合によってパラベン部分を含むポリアクリルアミドが提供される。他の実施形態では、モノマーは以下の構造:の1種または複数で表される。これらのモノマーのそれぞれの合成は図1~3に例示されており、以下の実施例においてさらに詳述される。他の態様によれば、式Iのモノマーなどのパラベン含有モノマーを、セルロース系材料と接触させるまたはそれに施用する。そうしたパラベン含有モノマーを、セルロース系材料と接触させながら重合させる。この関連で、パラベン含有モノマーの重合は、確実に、保存剤が時間とともにセルロース系材料からほとんど浸出しないようにする。したがって、重合した場合、パラベン保存剤は、細菌および/または真菌による腐敗に関して、セルロース系材料とより恒久的に接触し、保存されたセルロース系材料の寿命を延長させる。さらに、重合は、パラベン含有保存剤が環境に持ち込まれるのを阻止する役割を果たす。パラベン含有モノマーで処理されたセルロース系材料は、一般に、施用後にモノマーがさらに重合されるとより長い寿命をもつことになる。パラベン含有モノマーは、当技術分野で周知の様々な方法でセルロース系材料に施用することができる。例えば、パラベン含有モノマーを、非加圧法を用いて、例えば、ブラッシング法、吹き付け法、ディッピング法、ソーキング法、スティーピング法などによって、施用することができる。加圧処理法を用いてパラベン含有モノマーを施用することもできる。加圧処理法では典型的に密閉容器が用いられ、この方法は、セルロース系材料中への保存剤の浸透または含浸を制御し、変えることができることなどの非加圧法に優る多くの利点を有している。非加圧法とは対照的に、加圧法は保存剤のより深い浸透および/または吸収を可能にし、保存されたセルロース系材料をより長期間にわたって分解に対して、より耐久性のあるものにする。さらに、加圧法は、枕木、電柱、建築部材および他の構造材料の処理などの大規模な木材処理に容易に適用される。フルセル法、エンプティセル法および変動加圧法などの当技術分野で公知の加圧処理法の様々な改変形態を用いて、パラベン含有モノマーをセルロース系材料に施用することができる。フルセル法では、溶液のモノマー濃度を調節することによって、所与のパラベン含有モノマーの所望吸収が達成される。変動加圧法では、保存剤施用シリンダー内部の圧力を、低圧と高圧の間で、短い時間間隔で変動させる。保存剤の浸透深さは一般に限られるが、そうした変動加圧法は、他の加圧法では割れたり弱くなったりfailingしがちな木材を保存するのに有用である。セルロース系材料へのパラベン含有モノマーの施用方法は、パラベン含有モノマーの具体的な同一性および処理される具体的な材料に応じて変わってくる。例えば、式Iのモノマーなどのパラベン含有モノマーは、ニートの形態でセルロース系材料に施用することも、または、施用前に溶媒で希釈することもできる。溶媒はコスト、パラベン含有モノマーに対する適合性すなわち非反応性、パラベン含有モノマーの溶解性、毒性、蒸発し易さ等を含むいくつかの因子をもとにして選択することになる。使用できる溶媒の非限定的な例には、水、ヘキサン、アセトン、酢酸エチル、酢酸メチル、酢酸tert-ブチル、炭酸ジメチル、炭酸プロピレン、ジエチルエーテル、塩化メチレン、トルエン、p-クロロベンゾトリフルオリド、シリコーン、シラン、メチル化シロキサンなどが含まれる。環境上の理由で、選択される溶媒は、40C.F.R.51.100sのもとで示されているものなどの非揮発性有機化合物非VOCであってよい。パラベン含有モノマーは、水分散液などの分散液としてセルロース系材料に施用することができる。最後に、パラベン含有モノマーを、他の重合性モノマーの存在下でセルロース系材料に施用することができ、それによって、重合して、パラベン部分を含むコポリマーを形成させることができる。セルロース系材料にパラベン含有モノマーを施用するために用いられる具体的な方法、保存されるセルロース系材料の具体的な種類、所望の保存レベルに応じて、様々なレベルの含浸が得られることになる。いくつかの実施形態では、木材がセルロース系材料であり、その木材に、木材の表面下約1,000μm未満、約750μm未満、約500μm未満、約250μm未満、約100μm未満または約50μm未満の深さまで含浸させる。いくつかの実施形態では、木材へのパラベン含有モノマーの含浸は最少または無視できる程度である、すなわち、パラベン含有モノマーは、実質的にセルロース系材料の表面上だけにしか存在しない。他の実施形態では、パラベン含有モノマーを、約1mm超、約2mm超、約5mm超、約1cm超、約2cm超または約5cm超の深さでセルロース系材料中に含浸させる。他の実施形態では、パラベン含有モノマーを、約1mm~約5cm、約1mm~約4cm、約1mm~約3cm、約1mm~約2cm、約1mm~約1cmまたは約1mm~約0.5cmの深さでセルロース系材料中に含浸させる。いくつかの実施形態では、セルロース系材料にパラベン含有モノマーを完全に含浸させる。モノマーはセルロース系材料内に、均一に分配されていても不均一に分配されていてもよい。他の実施形態では、セルロース系材料中でパラベン含有モノマーの濃度勾配が存在し、セルロースの表面近傍でより高い濃度を有し、表面から遠ざかるにしたがって濃度が低下する。いくつかの実施形態では、セルロース系材料中のモノマーの重量パーセントは、約0.001~約90、約0.001~約50、約0.001~約10、約0.001~約5、約0.01~約3、約0.01~約1または約0.3である。いくつかの実施形態では、パラベン含有モノマーは式Iのモノマーである。パラベン含有モノマーをセルロース系材料に施用した後、モノマーを重合させることができる。上述したように、パラベン含有モノマー自体がセルロース系材料を保存するが、モノマーの重合は、一般に、パラベン含有保存剤をセルロース構造体上またはその中により長期間保持する役割を果たすことになる。さらに、施用されたパラベン含有モノマーの重合は、そのセルロース系材料に追加的な強度を付与することができる。重合はいくつかの技術を用いて実施することができる。例えば、パラベン含有モノマーを、モノマー処理したセルロース系材料をある温度である期間加熱して、実質的にすべてのパラベン含有モノマーの重合を引き起こすことによって重合させることができる。用いられうる温度の例には、約40°C、約50°C、約60°C、約65°C、約70°C、約75°C、約80°C、約90°C、約100°C、約120°C、約140°C、約160°C、約180°C、約200°C、約220°C、約240°C、約260°C、約280°Cもしくは約300°Cの温度、またはこれらの値の任意の2つの間の範囲が含まれる。重合反応は、約10分間、約30分間、約1時間、約2時間、約3時間、約4時間、約5時間、約6時間、約7時間、約8時間、約12時間、約16時間、約20時間、約1日間、約2日間、約3日間、約3日間超、またはこれらの値の任意の2つの間の範囲で進行することができる。アクリル系パラベン含有モノマーを用いた木材保存法の1つの実施形態の概略図を図4に示す。重合反応を、パラベン含有モノマーの施用と組み合わせることができる。例えば、パラベン含有モノマーを、圧力変動法でセルロース系材料に施用し、施用後、圧力容器の温度を必要に応じて上げて重合反応を実行することができる。重合反応は、紫外線UV、熱開始剤または光化学開始剤で開始させることもできる。多くの熱および光化学開始剤は当技術分野で公知である。非限定的な例には:アゾニトリルアゾビスイソブチロニトリルなど、過酸化アシル過酸化ラウロイルまたは過酸化ベンゾイルなど、過硫酸アンモニウム、2,2-アゾビス2-メチルプロピオンアミジン二塩酸塩、tert-ブチルペルオキシベンゾエート、tert-アミルペルオキシベンゾエート、過酢酸、過酸化ジクミル、過酢酸tert-ブチル、2,2-ジメトキシ-2-フェニルアセトフェノン、2-ヒドロキシ-2-メチルプロピオフェノン、9,10-フェナントレンキノン、6-ヒドロキシ-2,4,5,7-テトラヨード-3-オキソ-3H-キサンテン-9-カルボニトリル、3-ブチル-2-[5-3,3-ジメチル-1-プロピル-1,3-ジヒドロ-インドール-2-イリデン-ペンタ-1,3-ジエニル]-1,1-ジメチル-1H-ベンゾ[e]インドリウムトリフェニルブチルボレートまたは2-[2-[2-クロロ-3-[1,3-ジヒドロ-1,1,3-トリメチル-2Hベンズ[e]インドール-2-イリデンエチリデン]-1-シクロヘキセン-1-イル]エテニル]-1,1,3-トリメチル-1H-ベンズ[e]インドリウム、ブチルトリフェニルボレートSpectraGroupLimited,Inc.、Millbury、OHから入手できるH-Nu-IR815が含まれる。熱または光化学開始剤の場合、パラベン含有モノマーを施用するときに、そうした開始剤をセルロース系材料に施用することができる例えば、式Iのモノマーの溶液を、ある特定の温度で重合反応を開始させるように選択される熱開始剤と共に。他の態様では、パラベン含有モノマーを重合させ、得られたポリマーをセルロース系材料に施用することができる。例えば、パラベン部分を含むポリマーを適切な溶媒に溶解し、木材に吹き付け施用することができる。あるいは、パラベン部分を含むポリマーを、加圧下で、水分散液などの分散液として木材に施用することができる。いくつかの実施形態では、保存されたセルロース系材料上での真菌の成長は、保存されていないセルロース系材料と比較して約10~約100低減する。本明細書で用いる保存されていないセルロース系材料という語句は、本明細書で説明するパラベン含有モノマーまたはパラベン含有ポリマーを含む保存剤で処理されていないセルロース系材料を意味する。処理されていないセルロース系材料と比較して、処理されたセルロース系材料上での真菌の成長の低減を、約1日、約1週間、約1ヵ月、約3~6ヵ月、約1年または約1~5年の期間にわたって測定することができる。いくつかの実施形態では、真菌の成長は阻止される。この関連で、真菌の成長を少なくとも1ヵ月、1年、5年または5年よりも長い間阻止することができる。このように一般的に説明した本技術は、以下の実施例を参照することによってより理解され易くなるであろう。実施例は、例示のために提供するのであって、本技術を限定することを意図しない。パラベン含有アクリルモノマー:2-2-メチルアクリロイルオキシエチル4-ヒドロキシベンゾエートの合成図1。2-2-メチルアクリロイルオキシエチル4-ヒドロキシベンゾエートを調製するのに使用する合成手順はT.Kimuraら、MacromolecularChemistryandPhysics2002年、203巻4号、761~770頁によって記載されているものから適合させた。クロロホルム100mL中の2-ヒドロキシエチルメタクリレートHEMA、38mLおよびトリエチルアミン52mLの溶液に、強力に撹拌しながら、クロロホルム200mL中の4-エトキシカルボニルオキシベンゾイルクロリド85gの溶液を滴下して添加した。添加の間、反応物を氷浴で冷却した。反応混合物を室温で終夜静置させた。得られた沈殿物をろ別し、クロロホルムで洗浄した。一緒にした有機相をNaHCO3水溶液5wtで洗浄し、次いで水で洗浄した。溶媒を蒸発させて2-4-エトキシカルボニルオキシベンゾイルオキシエチルメタクリレート100gを茶色がかった油状物として85の収率で得た。1HNMRCDCl3:δ1.40t,3H、1.95s,3H、4.34q,2H、4.52m,4H、5.60s,1H、6.13s,1H、7.27d,2H、8.08d,2H。2-4-エトキシカルボニルオキシベンゾイルオキシエチルメタクリレート74g、ピリジン450mL、アセトン900mLおよび濃アンモニア水溶液20mLの混合物を室温で終夜撹拌した。反応が完了した後、混合物を濃塩酸で酸性化させた。得られた沈殿物トリエチルアンモニウムクロリドをろ別し、クロロホルムに溶解し、溶液を1NHClで洗浄し、次いで水で洗浄した。溶媒を蒸発させ、残留物をクロロホルム-ヘキサン混合物から再結晶化させて2-2-メチルアクリロイルオキシエチル4-ヒドロキシベンゾエートを60の収率で得た。1HNMRCDCl3:δ2.00s,3H、4.50m,4H、5.50s,1H、6.15s,1H、6.85d,2H、8.12d,2H。他のパラベン含有アクリルおよびメタクリルモノマーは、2-ヒドロキシエチルメタクリレートを別のヒドロキシ官能化アクリルモノマーで置き換え、必要に応じて最終精製手順を改変する再結晶化、クロマトグラフィー、蒸留等ことによって、上記手順を用いて調製することができる。使用できるヒドロキシ官能化アクリルモノマーの例には:2-ヒドロキシエチルメタアクリレート、4-ヒドロキシブチルメタアクリレート、3-ヒドロキシプロピルメタアクリレート、2-ヒドロキシプロピルメタアクリレート、メチル3-ヒドロキシ-2-メチレンブチレート、2-ヒドロキシプロピル2-[メタアクリロイルオキシ]エチルフタレート、3-クロロ-2-ヒドロキシプロピルメタアクリレート、ポリプロピレングリコールモノメタアクリレート、ポリエチレングリコールモノアクリレート、ビス2-ヒドロキシエチルイタコン酸、ビス3-ヒドロキシプロピルイタコン酸、ビス2-ヒドロキシプロピルイタコン酸、ビス4-ヒドロキシブチルイタコン酸、ビス2-ヒドロキシエチルマレイン酸、ビス3-ヒドロキシプロピルマレイン酸、ビス2-ヒドロキシプロピルマレイン酸、ビス4-ヒドロキシブチルマレイン酸、ビス2-ヒドロキシエチルフマル酸、ビス3-ヒドロキシプロピルフマル酸、ビス2-ヒドロキシプロピルフマル酸、ビス4-ヒドロキシブチルフマル酸などが含まれる。パラベン含有アクリルアミドモノマー:4-ヒドロキシ安息香酸、N-ヒドロキシエチルメタクリルアミドエステルの合成図2。パラベン含有アクリルアミドモノマーの合成は、実施例1に記載したのと同様にして実施することができる。詳細には、クロロホルム中のN-ヒドロキシエチルメタクリルアミドおよびトリエチルアミンの溶液を、強力に撹拌しながら、クロロホルム中の4-エトキシカルボニルオキシベンゾイルクロリドの溶液に滴下して添加する。添加の間、反応物を氷浴で冷却する。反応混合物を室温で終夜静置させる。次いで得られた沈殿物トリエチルアンモニウムクロリドをろ別し、クロロホルムで洗浄する。一緒にした有機相をNaHCO3水溶液5wtで洗浄し、次いで水で洗浄する。図2で示した方法で例示されるようにして、溶媒を蒸発させてヒドロキシ保護されたアクリルアミドパラベンを得る。ヒドロキシ保護されたアクリルアミドパラベンに、ピリジン、アセトンおよび濃アンモニア水溶液を添加する。混合物を室温で終夜撹拌する。反応が完了した後、混合物を濃塩酸で酸性化させる。得られた混合物を実施例1に記載したようにして後処理して4-ヒドロキシ安息香酸、N-ヒドロキシエチルメタクリルアミドエステルを得る。この物質は、任意選択で蒸留、クロマトグラフィーまたは再結晶化で精製することができる。他のパラベン含有アクリルアミドモノマーは、N-ヒドロキシエチルメタクリルアミドを別のヒドロキシ官能化アクリルアミドモノマーで置き換え、必要に応じて最終精製手順を改変する再結晶化、クロマトグラフィー、蒸留等ことによって、上記手順を用いて調製することができる。使用できるヒドロキシ官能化アクリルアミドモノマーの例には:3-アクリロイルアミノ-1-プロパノール、N-アクリロイルアミド-エトキシエタノール、N-ヒドロキシエチルアクリルアミド、N-トリスヒドロキシメチルメチルアクリルアミド等が含まれる。パラベン含有ビニルモノマー:4-ヒドロキシ安息香酸、4-ビニルベンジルアルコールエステルの合成図3。パラベン含有ビニルモノマーの合成を図3に例示し、これは、N-ヒドロキシエチルメタクリルアミドの代わりに4-ビニルベンジルアルコールを使用すること以外は、実施例2に記載したのと同様にして実施することができる。他のパラベン含有ビニルモノマーは、4-ビニルベンジルアルコールを別のヒドロキシ官能化ビニルモノマーで置き換え、必要に応じて最終精製手順を改変する再結晶化、クロマトグラフィー、蒸留等ことによって、上記手順を用いて調製することができる。使用できるヒドロキシ官能化ビニルモノマーの例には:4-ビニルフェノール、2-ビニルフェノール、2-ビニルベンジルアルコール、2-4-ビニルフェニルエタノール、2-2-ビニルフェニルエタノールなどが含まれる。2-2-メチルアクリロイルオキシエチル4-ヒドロキシベンゾエートを用いた木材の処理、続く重合図4。2-2-メチルアクリロイルオキシエチル4-ヒドロキシベンゾエート実施例1をトルエン20wtに溶解し、木材中に約0.3wtのモノマーのローディングが得られるまで、サザンパイン辺材のブロックに吹き付け施用する、または高圧下約250atm、約25,331kPaで注入する。溶媒を蒸発させ、処理したボードをオーブンに入れる。ボードを65~75°Cで5時間加熱する。モノマーのポリマーへの転換はFT-IR分光法を用いて、アクリルモノマーのビニル性C-H伸縮振動の消失によって監視することができる。同様にして、実施例2~3に記載したパラベン含有モノマーを木材に施用することができる。生物学的評価。A.ペトリ皿試験。パラベン含有アクリルモノマー実施例1、パラベン含有アクリルアミドモノマー実施例2およびパラベン含有ビニルモノマー実施例3の生物学的活性は以下のようにして評価することができる。確立された手順を用いて、麦芽エキス寒天maltextractagarプレートを作製する。5つの異なる濃度での3種のパラベンモノマーのそれぞれを、3連で、所与のテスト真菌で植菌された別々の寒天プレート追加的な非補正対照プレート、すなわちパラベンモノマーを含まないプレートと一緒に、テスト真菌当たり3×3×5=合計45個のプレートに施用する。1種の変色菌オフィオストマピカエOphiostomapicae、3種の腐敗真菌ポスティアプラセンタPostiaplacenta、グロエオフィルムトラベウムGloeophyllumtrabeumおよびトラメテスベルシコロルTrametesversicolorおよび2種の糸状菌moldfungusアスペルギルスニガーAspergillusnigerおよびペニシリウム属種Penicilliumspp.を評価することとする。プレートを、真菌が非補正培地対照を含むプレートよりも過成長するまでインキュベートする。放射状成長を測定し、この測定値を、有効性を確認するために使用する。テストデータを、パラベンモノマーのそれぞれについての最小阻害濃度を計算するために使用する。一般に、パラベン処理プレートにおける真菌の放射状成長は、対照プレートのそれに対して減少することになる。比較する目的で、生物学的試験研究を、公知の殺真菌剤を用いて繰り返すことができる。B.土壌ブロックテスト。サザンパイン辺材テストブロックをオーブン乾燥し、実施例1~3からのパラベン含有モノマーを用いて所定の濃度で別々に含浸させ、再乾燥し次いで殺菌する。非処理の対照テストブロックも作製する。ガラス瓶を土壌で半分まで満たして、腐敗チャンバーを作製する。各ジャーの土壌表面上に木材フィーダーストリップを置き、このジャーを殺菌して、所与のテスト真菌実施例5Aで示されているを植菌する。フィーダー全体にわたって真菌が成長したら、テストブロックを土壌表面上に置き、ジャーを28°Cで12~16週間インキュベートする。テストの終了時の重量損失各ブロックをオーブン乾燥し計量して測定するを、真菌の有効性の尺度として使用する。一般に、パラベン処理ブロックは、対照ブロックと比較して、真菌性腐敗に対する耐性の増大を示すことが期待される。次いで結果を、保護のための閾値を計算するのに使用することができる。乾湿サイクルを含めてこれらの実験を繰り返し、次いでテストブロックを所与のテスト真菌に暴露することができる。最後に、細菌および軟腐敗真菌に対する処理されたテストブロックの耐性を対照と比較して評価するために、非殺菌土壌埋蔵テストをテストブロックで実施することもできる。埋蔵テスト結果は、対照ブロックと比較して、細菌性および真菌性腐敗に対する耐性の増大を示すことが期待される。C.シロアリテスト。処理テストブロックおよび対照を実施例5Bに記載したようにして作製する。テストブロックを、シロアリを入れた制御環境例えば、ガラスジャー中でに暴露し、処理テストブロックを、各テストブロックをオーブン乾燥し計量することによって、シロアリ腐敗に対する耐性について評価する対照テストブロックと比較して。一般に、パラベン処理ブロックは、対照ブロックと比較して、シロアリ被害に対する耐性の増大を示すことが期待される。上記ペトリ皿試験実施例5A、土壌ブロックテスト実施例5Bおよびシロアリテスト実施例5Cを、それぞれのパラベン含有ポリマー以下で説明するものなどの標準的な重合技術を用いて、対応するパラベン含有モノマーから調製を用いて繰り返し、同様の結果が得られる。パラベン含有ポリマーならびにそうしたパラベン含有ポリマーで処理した木材サンプルのそれぞれは、真菌、細菌およびシロアリに対する耐性を示すことが期待される。2-2-メチルアクリロイルオキシエチル4-ヒドロキシベンゾエートの重合、続くそのポリマーの木材への施用。開始剤の過硫酸アンモニウム、界面活性剤のドデシル硫酸ナトリウムSDSおよび脱イオン水を反応器に入れ、この水溶液を80°Cに加熱する。2-2-メチルアクリロイルオキシエチル4-ヒドロキシベンゾエート実施例1および1-ペンタノールを、ミニポンプマイクロフルイディクス蠕動ポンプMicrofluidicsperistalticpumpを用いて約90分間かけて差次的な仕方で小液滴で連続的に添加する。添加後、反応温度を80~85°Cで60分間保持し、次いで反応物を室温に冷却してポリアクリレート木材保存剤をナノ粒子の形態で得る。SDSと2-2-メチルアクリロイルオキシエチル4-ヒドロキシベンゾエートを0.05の比で用いた場合、10塩化カルシウム溶液で沈澱させ、続いて洗浄し乾燥した後、約20nmのポリアクリレート粒子が得られる。ポリアクリレート粒子は以下のようにして代替的に調製することができる。還流凝縮器、温度計、添加漏斗、モーター駆動インペラ翼ならびにアルゴンの導入口および排出口を備えた200mLの3つ口フラスコ中に、2-2-メチルアクリロイルオキシエチル4-ヒドロキシベンゾエート1.7g、メチルメタクリレート0.3g、ドデシルトリメチルアンモニウムブロミド1.0gおよび水92gを含む透明な三元マイクロエマルジョンをロードする。水5gの中の過硫酸カリウム81mg、当初のマイクロエマルジョンに対して3mmol/Lの溶液を添加し、マイクロエマルジョン中にアルゴンを5分間バブリングさせる。フラスコを約60°Cに加熱し、この温度で10分間保持する。次いで2-2-メチルアクリロイルオキシエチル4-ヒドロキシベンゾエート/メチルメタクリレートの85/15混合物合計9gを、撹拌しながら約600rpm、重合マイクロエマルジョン中に添加漏斗で2~3時間かけて連続的にかつ徐々に添加する。添加が完了した後、フラスコを60°Cでさらに2時間保持する。反応の後処理をした後、このように得られるポリアクリレート粒子は約30~50nmの粒径を有する。収集した後、粒子の急速な収縮および粒子表面上での亀裂形成をもたらすように、上記方法のいずれかによって調製された粒子を任意選択で冷却液体窒素などですることができる。そうした亀裂は表面積を増大させ、ポリアクリレートの保存品質を向上させる。ポリアクリレート粒子は、5wt水分散液を高圧約250atm、約25,331kPaで木材中に注入することによって木材に施用することができる。4-ヒドロキシ安息香酸、4-ビニルベンジルアルコールエステルの重合、続くこのポリマーの木材への施用。開始剤の過硫酸アンモニウム、界面活性剤のドデシル硫酸ナトリウムSDSおよび脱イオン水を反応器に入れ、この水溶液を80°Cに加熱する。実施例3からのビニルパラベンおよび1-ペンタノールを、ミニポンプを用いて約90分間かけて差次的な仕方で小液滴で連続的に添加する。添加後、反応温度を80~85°Cで60分間保持し、次いで反応物を室温に冷却してポリアクリレート木材保存剤をナノ粒子の形態で得る。SDSとビニルパラベンモノマーを0.11の比で用いた場合、約30nmのポリオレフィン粒子が得られる。このポリオレフィン粒子を実施例6に記載した仕方で木材に施用する。均等物本明細書で例示的に説明する実施形態は、本明細書で具体的に開示されていない任意の要素単数または要素複数、限定単数または限定複数の非存在下で適切に実行することができる。したがって、例えば含むcomprising、含むincluding、含むcontaining等の用語は、拡張的にかつ限定なく読まれるべきである。さらに、本明細書で用いる用語および表現は、限定ではなく説明の用語として使用されており、そうした用語および表現の使用において、示されかつ説明された特徴またはその一部の任意の均等物を排除しようとするものではなく、本請求技術の範囲内で様々な改変が可能であることが認識される。さらに、~から本質的になるconsistingessentiallyofという語句は、具体的に言及された要素、および本請求技術の基本的で新規な特徴に実質的に影響を及ぼさない追加的な要素を含むと理解されよう。~からなるconsistingofという語句は、指定されていないいずれの要素も排除する。本開示は、様々な態様の例示を目的とした本出願で説明される特定の実施形態に関して限定されないものとする。当業者に明らかであるように、その趣旨および範囲を逸脱することなく、多くの改変および変更を加えることができる。本明細書で挙げたものに加えて、本開示の範囲内で機能的に均等な組成物、装置および方法は、上記説明から当業者に明らかであろう。そうした改変形態および変更形態は、添付の特許請求の範囲に包含されるものとする。本開示は、それに対してそうした特許請求の範囲に権利が付与されている均等物の全範囲と一緒に、添付の特許請求の範囲の用語によってのみ限定されるものとする。この開示は特定の方法、試薬、化合物、組成物または生物系これらはもちろん変えることができるに限定されないことを理解すべきである。本明細書で使用する専門用語は特定の実施形態を説明するためだけのものに過ぎず、限定しようとするものではないことも理解すべきである。さらに、開示の特徴または態様がマーカッシュグループに関して記載されている場合、当業者は、それによって、その開示が、マーカッシュグループの個々の任意のメンバーまたはメンバーのサブグループに関しても記載されていることを認識されよう。当業者には理解されるように、あらゆる目的のために、特に、記述された説明を提供することに関して、本明細書で開示されるすべての範囲は、あらゆる可能な下位範囲およびその下位範囲の組合せも包含する。挙げられている任意の範囲は、その同じ範囲が少なくとも2等分、3等分、4等分、5等分、10等分等に分解されると十分に説明し、それを可能にするものと容易に認識することができる。非限定的な例として、本明細書で論じる各範囲は、低位3分の1、中位3分の1および高位3分の1等に容易に分解することができる。当業者にはやはり理解されるように、最大でupto、少なくともatleast、~超greaterthan、~未満lessthanなどのすべての用語は、言及された数を含み、続いて、上記で論じたような下位範囲に分解することができる範囲を指す。最後に、当業者には理解されるように、1つの範囲はそれぞれの個別メンバーを含む。ある特定の実施形態を例示し説明してきたが、以下の特許請求の範囲で定義されるようなそのより広い態様において、本技術から逸脱することなく、当技術分野の通常の技術にしたがって、それに変更および改変を加えることができると理解すべきである。"